(57)【要約】【課題】      優れた成膜性能を有し、かつ地球温暖化係数がきわめて小さいので地球環境への影響が少なく、地球環境保護という観点でも充分満足できる非晶質含フッ素樹脂組成物、及び該非晶質含フッ素樹脂組成物組成物からなる薄膜により形成された被覆を含む物品を提供すること。【解決手段】  非晶質含フッ素樹脂をアルコキシフルオロアルケンに溶解した非晶質含フッ素樹脂組成物。本発明はまた、該非晶質含フッ素樹脂組成物組成物からなる薄膜により形成された被覆を含む物品を提供する。【選択図】    なし【特許請求の範囲】
【請求項１】
非晶質含フッ素樹脂をアルコキシフルオロアルケンに溶解した非晶質含フッ素樹脂組成物。
【請求項２】
アルコキシフルオロアルケンがアルコキシパーフルオロアルケンである請求項１に記載の非晶質含フッ素樹脂組成物。
【請求項３】
アルコキシフルオロアルケンがメトキシフルオロアルケンである請求項１に記載の非晶質含フッ素樹脂組成物。
【請求項４】
メトキシフルオロアルケンがメトキシパーフルオロアルケンである請求項３に記載の非晶質含フッ素樹脂組成物。
【請求項５】
メトキシパーフルオロアルケンがメトキシパーフルオロヘプテンである請求項４に記載の非晶質含フッ素樹脂組成物。
【請求項６】
非晶質含フッ素樹脂が、示差走査熱量測定（ＤＳＣ）で１０℃／分の加熱速度で測定した時の融解熱が３ｇ／Ｊ未満である請求項１〜５のいずれかに記載の非晶質フッ素樹脂組成物。
【請求項７】
非晶質含フッ素樹脂が１〜５０重量％のテトラフルオロエチレンと９９〜５０重量％のパーフルオロ（エチルビニルエーテル）との共重合体である請求項１〜６のいずれかに記載の非晶質含フッ素樹脂組成物。
【請求項８】
非晶質含フッ素樹脂が組成の０．０１〜１０重量％である請求項１〜７のいずれかに記載の非晶質含フッ素樹脂組成物。
【請求項９】
請求項１〜８のいずれかに記載の非晶質フッ素樹脂組成物を基材上に塗布した後、乾燥させることにより基材上に非晶質含フッ素樹脂の薄膜を形成する方法。
【請求項１０】
請求項１〜８のいずれかに記載の組成物からなる薄膜により形成された被覆を含む物品。
【発明の詳細な説明】
【技術分野】
【０００１】
本発明は、非晶質含フッ素樹脂を含フッ素溶剤に溶解した非晶質含フッ素樹脂組成物および薄膜製造方法に関するものである。
【背景技術】
【０００２】
各種フッ素樹脂の中で、特にテトラフルオロエチレン（ＴＦＥ）とパーフルオロ（アルキルビニルエーテル）（ＰＡＶＥ）との共重合体（ＰＦＡ）に代表されるパーフルオロ重合体は耐熱性、耐薬品性、純粋性や誘電率等に優れた特徴を有するため、化学プラントや半導体あるいは液晶の製造工程において使用される各種薬液移送用の配管、配管用の継ぎ手、搬送容器、貯蔵容器、ポンプやフィルターハウジング等の溶融成形や電気基板、鋼製配管、バルブ、継ぎ手等のライニングに利用されている。
しかし、これらのパーフルオロ重合体は一般に溶剤に不溶であるため、いわゆる熱溶融成形法で各種用途へ利用されていた。
【０００３】
このフッ素樹脂の特性をさまざまな基材に付与するために、非晶質フッ素樹脂を溶剤に溶解させる試みがなされてきた。例えば、非晶質のテトラフルオロエチレン共重合体をモノアルコキシ置換したペルフルオロアルカンなどの溶剤に溶解または分散させて塗料組成物とすることが提案されている。また主鎖に含フッ素脂肪族環構造を持つ非晶質含フッ素樹脂を特定のパーフルオロ溶剤、たとえばパーフルオロ（２−ブチルテトラヒドロフラン）に溶解し、この含フッ素重合体のパーフルオロ溶剤溶液からピンホールのない含フッ素重合体の薄膜を形成させることが提案されている。（特許文献１、特許文献２、特許文献３）。
【０００４】
しかしながら、これら先行技術において使用されているペルフルオロアルカン、ハイドロフルオロカーボンやハイドロフルオロエーテル等の含フッ素溶剤類は、地球温暖化係数が高く、地球環境保護への取り組みという視点からは満足できるものではなかった（後記表１参照）。
【先行技術文献】
【特許文献】
【０００５】
【特許文献１】特開２０００−３５５６７７号公報
【特許文献２】特公平８−２２９２９号公報
【特許文献３】特許第３９６８８９９号公報
【特許文献４】米国特許公開２０１１／０２８２１０４号公報
【発明の概要】
【発明が解決しようとする課題】
【０００６】
そこで、本発明者は、上記問題を解決するため、鋭意研究を行った結果、優れた成膜性能を有し、かつ地球温暖化係数がきわめて小さいので地球環境への影響が少なく、地球環境保護という観点でも充分満足できる非晶質含フッ素樹脂組成物を見出し、本発明に至ったものである。
すなわち本発明は、成膜性能に優れ、地球環境への影響が少ない非晶質含フッ素樹脂組成物を提供するものである。
【課題を解決するための手段】
【０００７】
本発明者は、アルコキシフルオロアルケンを溶剤として用いることにより、成膜性能が向上し、なおかつ地球温暖化係数もきわめて小さいので地球環境への影響がきわめて少なく、地球環境保護という視点でも充分満足できる非晶質含フッ素樹脂組成物となることを見出し、本発明に至ったものである。
すなわち、本発明は、非晶質含フッ素樹脂をアルコキシフルオロアルケンに溶解した非晶質含フッ素樹脂組成物を提供する。
【０００８】
前記非晶質含フッ素樹脂の示差走査熱量測定（ＤＳＣ）で１０℃／分の加熱速度で測定した時の融解熱が３J／ｇ未満である前記した非晶質フッ素樹脂組成物は本発明の好ましい態様である。
【０００９】
本発明はさらに、前記非晶質フッ素樹脂組成物を基材上に塗布した後、乾燥させることにより基材上に非晶質含フッ素樹脂の薄膜を形成する方法を提供する。
【００１０】
本発明はまた、前記非晶質フッ素樹脂組成物からなる薄膜により形成された被覆を含む物品を提供する。
【発明の効果】
【００１１】
本発明の非晶質含フッ素樹脂組成物およびその薄膜製造方法により、地球温暖化に悪影響を与えずに、物品表面に非晶質含フッ素樹脂の薄膜を形成し、かつ使用した溶剤を速やかに薄膜表面から除去し、かつ被覆物品表面を熱風等により傷めることなく非晶質含フッ素樹脂で被覆された物品を得ることが可能となる。
本発明により、非晶質含フッ素樹脂がアルコキシフルオロアルケンに溶解した非晶質含フッ素樹脂組成物が提供される。
【発明を実施するための形態】
【００１２】
本発明により、非晶質含フッ素樹脂をアルコキシフルオロアルケンに溶解した非晶質含フッ素樹脂組成物、およびその薄膜の製造方法が提供される。
【００１３】
［本発明の溶剤］
本発明の非晶質含フッ素樹脂組成物において、アルコキシフルオロアルケンとは、アルコキシ基、および二重結合を有するフッ素化オレフィンである。
アルコキシル基は、炭素数１〜５のアルコキシル基が好ましく、炭素数１または２であるメトキシ基またはエトキシ基が更に好ましい。
フルオロアルケンの炭素数としては、２〜１０が好ましく、さらに好ましくは５〜８であることが望ましい。
フルオロアルケンの炭素数が２〜１０、好ましくは５〜８のエトキシフルオロアルケンまたはメトキシフルオロアルケンを溶剤として用いた非晶質含フッ素樹脂組成物は本発明の好ましい態様である。
【００１４】
アルコキシフルオロアルケンの好ましい例として、アルコキシパーフルオロアルケンを挙げることができる。パーフルオロアルケンは、二重結合を１つ有する炭化水素において、水素原子が全てフッ素で置換された化合物を意味する。
【００１５】
本発明のアルコキシパーフルオロアルケンとしては、パーフルオロアルケンの炭素数が２〜１０のものが好ましく、炭素数が５〜８のものが更に好ましい。
アルコキシパーフルオロアルケンの好ましい例としては、メトキシパーフルオロペンテン、メトキシパーフルオロへキセン、メトキシパーフルオロヘプテン、およびメトキシパーフルオロオクテンなどのメトキシパーフルオロアルケン；およびエトキシパーフルオロペンテン、エトキシパーフルオロへキセン、エトキシパーフルオロヘプテン、およびエトキシパーフルオロオクテンなどのエトキシパーフルオロアルケンなどを挙げることができる。
【００１６】
アルコキシパーフルオロアルケンには複数の構造異性体があるが、構造には特に制限はなく、それらの混合物であってもよく、本発明の目的に合うものを適宜選択することができる。例えば、メトキシパーフルオロヘプテンの構造としては、以下のものが挙げられるが、何れの構造のものでもよく、これらの混合物であってもよい。アルコキシパーフルオロアルケンの構造異性体から選択する場合には、不燃性のより高いものから選択されることが望ましい。
（１）ＣＦ３（ＣＦ２）２ＣＦ＝ＣＦＣＦ（ＯＣＨ３）ＣＦ３
（２）ＣＦ３ＣＦ２ＣＦ＝ＣＦ（ＣＦ２）２（ＯＣＨ３）ＣＦ３
（３）ＣＦ３ＣＦ２ＣＦ＝ＣＦＣＦ（ＯＣＨ３）ＣＦ２ＣＦ３
（４）ＣＦ３ＣＦ＝ＣＦＣＦ（ＯＣＨ３）（ＣＦ２）２ＣＦ３
（５）ＣＦ３ＣＦ＝ＣＦＣＦ２ＣＦ（ＯＣＨ３）ＣＦ２ＣＦ３
（６）ＣＦ３ＣＦ２ＣＦ＝Ｃ（ＯＣＨ３）（ＣＦ２）２ＣＦ３
（７）ＣＦ３ＣＦ２Ｃ（ＯＣＨ３）＝ＣＦＣＦ２ＣＦ２ＣＦ３
【００１７】
パーフルオロアルケンの炭素数が２〜１０、好ましくは５〜８のアルコキシパーフルオロアルケンまたはメトキシパーフルオロアルケンを溶剤として用いた非晶質含フッ素樹脂組成物は本発明の好ましい態様である。これらの中では、メトキシパーフルオロヘプテンを溶剤として用いた非晶質含フッ素樹脂組成物がさらに好ましい。
【００１８】
また、非晶質含フッ素樹脂組成物は単独で用いてもよく、また混合物であってもよい。また、物品表面に対する薄膜製造は、被覆物品表面を傷めない範囲で高い温度で行うことによって作業性が向上するので、本発明のアルコキシフルオロアルケンのなかから沸点がより高いものを選択することが好ましい。
【００１９】
［アルコキシパーフルオロアルケンの製造方法］
本発明で、非晶質含フッ素樹脂組成物の溶剤として使用するアルコキシフルオロアルケンの製造方法を、その好ましい例であるアルコキシパーフルオロアルケンを代表例として以下に紹介する。その製造方法はこれらの例に制限されるものではない。
アルコキシパーフルオロアルケンは、以下の方法により製造することができるパーフルオロアルケンに、ＫＯＨなどの強塩基の存在下でアルコールを加え、少量の水を加えて発熱反応を行わせ、２時間程度の反応させた生成物を、蒸留することにより得ることができる。より具体的には、特許文献４に記載されている方法により、適宜、反応物質としてのパーフルオロアルケンおよびアルコールを選択して反応を行わせることにより、各種のアルコキシパーフルオロアルケン、すなわち、メトキシパーフルオロペンテン、メトキシパーフルオロへキセン、メトキシパーフルオロヘプテン、もしくはメトキシパーフルオロオクテン、または、エトキシパーフルオロペンテン、エトキシパーフルオロへキセン、エトキシパーフルオロヘプテン、もしくはエトキシパーフルオロオクテン等を製造することができる。
【００２０】
［任意成分］
本発明の非晶質含フッ素樹脂組成物には、以下のアルコキシフルオロアルケン以外の溶剤、安定剤等の成分を、必要に応じて、本発明の目的を損なわない程度で加えることができる。
アルコキシフルオロアルケン以外の溶剤として、例えば、炭化水素類、アルコール類、ケトン類、エーテル類、エステル類等から選ばれる少なくとも1種以上の溶剤を単独で、または混合して使用することができる。これらの混合物は、共沸組成物を形成するものであると、本発明の溶剤と共に除去されるのでさらに好ましい。
アルコキシフルオロアルケン以外の溶剤が可燃性である場合には、多量に混合すると、組成物全体が可燃性となるので、可燃性を考慮した範囲で使用することが好ましい。
【００２１】
安定剤としては、ニトロメタンなどのニトロアルカン類、プロピレンオキシドなどのエポキシド類、フラン類、ベンゾトリアゾール類、フェノール類、アミン類等から選ばれる少なくとも１種を挙げることができる。
【００２２】
［非晶質含フッ素樹脂］
本発明における非晶質含フッ素樹脂としては、樹脂の示差走査熱分析（ＤＳＣ）において、検出されるいずれの融解熱も、３Ｊ／ｇ未満であり、たとえ最初の加熱において弱い吸熱が検出されるとしても、２回目のＤＳＣ加熱において吸熱が見られない樹脂である。  
【００２３】
本発明の非晶質含フッ素樹脂組成物における非晶質含フッ素樹脂としては、少なくともテトラフルオロエチレン（ＴＦＥ）を含有し、他のフッ素を含むコモノマーから成る共重合体であることが好ましい。その共重合体中に含組まれる他の含フッ素コモノマーの量は、その含フッ素樹脂に非晶質性を与える量である。
また、市販されている非晶質含フッ素樹脂またはパーフルオロエラストマーとして知られるものから選択して使用することもできる。
本発明の非晶質含フッ素樹脂の例としては、１〜７０重量％のテトラフルオロエチレンと９９〜３０重量％のパーフルオロ（アルキルビニルエーテル）との共重合体、テトラフルオロエチレン／パーフルオロ（ブテニルビニルエーテル）共重合体、テトラフルオロエチレン／パーフルオロジメチルジオキソール共重合体、テトラフルオロエチレン／ＣＦ２＝ＣＦＯＣＦ２ＣＦ（ＣＦ３）ＯＣＦ２ＣＦ２ＳＯ２Ｆ共重合体などを挙げることができる。この中でも好ましい非晶質含フッ素樹脂として、１〜７０重量％のテトラフルオロエチレンと９９〜３０重量％のパーフルオロ（アルキルビニルエーテル）との共重合体を挙げることができる。
【００２４】
本発明の非晶質含フッ素樹脂として使用することができる樹脂のより具体的な例として下記のようなものを挙げることができるが、これに制限されるものではない。これらの中から、本発明の目的に合うものを適宜１種または２種以上を選択して使用することができる。
（ａ）１〜７０重量％のテトラフルオロエチレンと９９〜３０重量％のパーフルオロ（エチルビニルエーテル）との共重合体〔ＴＦＥ／ＰＥＶＥ共重合体〕、
（ｂ）テフロン（登録商標）ＡＦ１６００〔商品名、デュポン社製、テトラフルオロエチレン／パーフルオロジメチルジオキソール〕共重合体、Tg＝１６０℃〕、
（ｃ）テフロン（登録商標）ＡＦ２４００〔商品名、デュポン社製、テトラフルオロエチレン／パーフルオロジメチルジオキソール共重合体、Tg＝２４０℃〕
（ｄ）テフロン（登録商標）ＳＦ−６０〔商品名、デュポン社製、テトラフルオロエチレン／パーフルオロメチルビニルエーテル／パーフルオロエチルビニルエーテル共重合体〕、
（ｅ）テフロン（登録商標）ＳＦ−５０〔商品名、デュポン社製、テトラフルオロエチレン／ヘキサフルオロプロピレン〕共重合体 〕、
（ｆ）サイトップ〔商品名、旭硝子社製、テトラフルオロエチレン／パーフルオロ（ブテニルビニルエーテル）共重合体〕〕
（ｇ）ナフィオン（登録商標）のフッ化スルフォニル型〔デュポン社製、テトラフルオロエチレン／ＣＦ２＝ＣＦＯＣＦ２ＣＦ（ＣＦ３）ＯＣＦ２ＣＦ２ＳＯ２Ｆ共重合体〕、
（ｈ）Hyflon  AD〔商品名、ソルベイ社製、テトラフルオロエチレン／パーフルオロメトキシジオキソール〕共重合体〕
【００２５】
［非晶質含フッ素樹脂組成物の調製］
非晶質含フッ素樹脂をアルコキシフルオロアルケンに溶解して得られる本発明の非晶質含フッ素樹脂組成物における非晶質含フッ素樹脂の濃度は０．０１〜１０重量％が好ましく、０．５〜５重量％がより好ましい。
非晶質含フッ素樹脂をアルコキシフルオロアルケンに溶解させる方法には特に制限はなく従来公知の方法を採用することができる。非晶質含フッ素樹脂をアルコキシフルオロアルケンに溶解させる際に、超音波処理を行うと溶解を促進することができる。
【００２６】
本発明の非晶質含フッ素樹脂組成物は、その使用目的により２種類以上の非晶質フッ素重合体を混合し溶解させることもできる。非晶質含フッ素重合体の混合比率は、一成分が樹脂の総重量の０．１〜９９．９％、他成分の重量の和が９９．９〜０．１％である。
【００２７】
［本発明の含フッ素重合体液体組成物を使用した薄膜形成方法］
本発明の非晶質含フッ素樹脂組成物を基材上に塗布した後、乾燥させることにより基材上に非晶質含フッ素樹脂の薄膜を形成させることができる。
非晶質含フッ素樹脂組成物を基材上に塗布する方法としては特に制限はなく、従来公知の方法を採用することができる。例えば、通常の刷毛塗りやスプレーの他ディップ法、キャスト法、ロールコート法やスピンコート法等を使用することができる。塗布した後、乾燥させることにより基材上に非晶質含フッ素樹脂の薄膜を形成させることができる。
得られた薄膜は基材の上に密着させたままもしくは基材から剥離して使用される。薄膜の厚みは、溶解する非晶質含フッ素樹脂の濃度等を調整して１〜３０μｍが可能である。
【００２８】
得られた薄膜の用途としては、半導体製造工程におけるペリクル膜など、電子・電気部品、光学部品、精密機械部品、自動車部品などの部品の保護フィルムを例示することができる。基材から剥離して薄膜を得るための基材としては、金属製、樹脂製等の板状の平坦な形状のものが好ましいが、それに限定されるものではない。
【００２９】
薄膜を基材の上に密着させたまま使用する場合、対象となる基材としては、プリント配線基板、セラミック配線基板などの配線基板、光ファイバー、太陽電池、タッチパネル、フィルムコンデンサー、液晶、プラズマディスプレイなどの表示部品が挙げられる。
光学部品としては、眼鏡、カメラ用などのレンズ、その筐体が挙げられる。
【実施例】
【００３０】
以下、実施例を挙げて本発明を更に詳しく説明するが、本発明はこれらの実施例に限定されるものではない。
【００３１】
本発明における物性試験は下記の方法によって行った。
（１）溶解性
サンプル管（５０ｍｌ）に含フッ素溶剤を１９．８ｇと含フッ素樹脂を０．２ｇ入れ、５０℃ において約１８０分間にわたって超音波処理することにより、樹脂および溶媒の総合重量を基準として１重量％の組成物を作成した。処理後５０℃で１０分静置し、得られた組成物の状態を肉眼で観察した。
超音波処理後のサンプル管内の状態を下記の基準に従って評価した。
溶解：沈殿や曇りが観察されない
不溶：底部に沈殿や曇りが見られる
（２）成膜性
７６ｍｍ×２６ ｍｍのガラス板の片面に含フッ素樹脂の溶液２ ｍｌを塗布し、ガラス版を９０°に傾け余分な溶液を切った後、６０℃で３時間乾燥させ、得られた塗膜の状態を肉眼で観察した。
乾燥後の塗膜の状態を下記の基準に従って評価した。
○；良好な塗膜であった
×；ムラが見られた
【００３２】
表１は、従来から使用されているフッ素系溶剤及び本発明の非晶質含フッ素樹脂組成物の溶剤の地球温暖化係数と沸点を示す。従来のフッ素系溶剤の値は、公表されている報告書から転記したものであり、本発明の溶剤の値は後記実施例１に記載のメトキシパーフルオロヘプテンについて出願人が計算したものである。なお、地球温暖化係数(GWP: Global Warming Potential)とは、二酸化炭素を基準にして、ほかの温室効果ガスがどれだけ温暖化する能力があるかを表した数字をいい、単位質量の温室効果ガスが大気中に放出されたときに、一定時間内に地球に与える放射エネルギーの積算値(すなわち温暖化への影響)を、Ｏ２に対する比率として見積もったものである。
【００３３】
【表１】
2014070100.tif 000002
注１）気候変動に関する政府間パネル（Intergovernmental Panel on Climate Change、略称：IPCC）の２００７年第４次評価報告書より。
注２）出願人による計算値
注３）特開２０１０−１６４０４３号公報の表２より
【００３４】
（調製例１）
ＴＦＥ／ＰＥＶＥ共重合体（ＰＥＶＥ含量５６ｗｔ％）の調製
１ガロン（３．８Ｌ）の反応器に、２４００ ｍＬの脱イオン水、界面活性剤および重合開始剤を用いて、３２３ｇのＰＥＶＥを供給し、ＴＦＥと反応させて、固体含有率が５重量％の分散液を得た。生成共重合体を、脱イオン水で洗浄し、１５０ ℃において１．５時間乾燥した。１９Ｆ−核磁気共鳴スペクトル分析（ＮＭＲ）により測定した生成共重合体の組成は、重量でＴＦＥ／ＰＥＶＥ＝４４／５６であった。本ＴＦＥ／ＰＥＶＥ共重合体の融点は、ＤＳＣにて検出されず、ガラス転移温度は２０℃であった。
【００３５】
（実施例１）
サンプル管（５０ｍｌ）にメトキシパーフルオロヘプテンを１９．８ｇと含フッ素重合体としてＴＦＥ／ＰＥＶＥ共重合体（ＰＥＶＥ含量５６ｗｔ％）を０．２ｇ入れ、５０℃において約１８０分間にわたって超音波処理することにより、樹脂および溶剤の総合重量を基準として１重量％の組成物を作成した。得られた組成物の製膜性を試験した。結果を表２に示す。含フッ素重合体は溶解しており溶液を形成していることがわかる。
使用したメトキシパーフルオロヘプテンは異性体混合物で、その構成は段落［００１６］に示した異性体（３）が４９％、（４）が２０％、（７）が２０％、（６）が６％及び残量が他の異性体からなるものであった。
【００３６】
（実施例２）
含フッ素重合体としてテフロン（登録商標）ＡＦ１６００を用いて実施例１と同様の操作を行った。結果を表２に示す。
【００３７】
（実施例３）
含フッ素重合体としてテフロン（登録商標）ＡＦ２４００を用いて実施例１と同様の操作を行った。
結果を表２に示す。
【００３８】
（実施例４）
サンプル管（５０ｍｌ）に実施例１で使用したメトキシパーフルオロヘプテンを１９．８ｇと含フッ素重合体としてＴＦＥ／ＰＥＶＥ共重合体（ＰＥＶＥ含量５６ｗｔ％）を０．１ｇおよびテフロン（登録商標）ＡＦ１６００を０．１ｇ入れ、５０℃において約１８０分間にわたって超音波処理することにより、樹脂および溶剤の総合重量を基準として１重量％の組成物を作成した。得られた組成物の成膜性を試験した。結果を表２に示す。含フッ素重合体は溶解しており溶液を形成していることがわかる。
【００３９】
（実施例５）
含フッ素重合体としてＴＦＥ／ＰＥＶＥ共重合体（ＰＥＶＥ含量５６ｗｔ％）とテフロン（登録商標）ＡＦ２４００を用いて実施例４と同様の操作を行った。結果を表２に示す。
【００４０】
（比較例１）
溶剤として、1,1,1,2,2,3,4,5,5,5-デカフルオロペンタン（三井・デュポンフロロケミカル社製バートレル（登録商標）XF）を用いて実施例１と同様の操作を行った。結果を表２に示す。
【００４１】
（比較例２）
溶剤として、1,1,1,2,2,3,4,5,5,5-デカフルオロペンタン（三井・デュポンフロロケミカル社製バートレル（登録商標）XF）を用いて実施例２と同様の操作を行った。結果を表２に示す。
【００４２】
（比較例３）
溶剤としてノナフルオロブチルメチルエーテル（３Ｍ社、ノベック（登録商標）Ｈ
ＦＥ−７１００）を用いて実施例２と同様の操作を行った。結果を表２に示す。
【００４３】
【表２】
2014070100.tif 000003
【００４４】
（実施例６〜１０）
成膜性試験
実施例１〜５により得られた組成物を、ガラス板に塗布し、６０℃で３時間乾燥させることでピンホールのない均一な薄膜が可能であった。得られた塗膜の状態を肉眼で観察した。結果を表３に示す。
乾燥後の塗膜の状態は下記の基準に従って評価した。
○；良好な塗膜であった
×；ムラが見られた
【００４５】
（実施例１１）
サンプル管（５０ｍｌ）にメトキシパーフルオロヘプテンを１９．０ｇと含フッ素重合体としてテフロン（登録商標）ＡＦ２４００を１．０ｇ入れ、５０℃ において約１８０分間にわたって超音波処理することにより、樹脂および溶剤の総合重量を基準として５重量％の溶液を作成した。この溶液を、ガラス板に塗布し、１００℃で３時間乾燥させた。得られた塗膜の状態を肉眼で観察した。結果を表３に示す。
【００４６】
（比較例６〜８）
比較例１〜３により得られた分散液を、ガラス板に塗布し、６０℃で３時間乾燥して薄膜を形成させた。得られた塗膜にはピンホールが観察された。結果を表３に示す。
【００４７】
【表３】
2014070100.tif 000004
【産業上の利用可能性】
【００４８】
本発明により、成膜性能に優れ、地球環境への影響が少ない非晶質含フッ素樹脂組成物が提供される。
本発明により、地球温暖化に悪影響を与えずに、物品表面に非晶質含フッ素樹脂の薄膜を形成し、かつ使用した溶剤を速やかに薄膜表面から除去し、かつ被覆物品表面を熱風等により傷めることなく非晶質含フッ素樹脂の薄膜を形成させることができる非晶質含フッ素樹脂組成物およびその薄膜製造方法が提供される。
本発明の非晶質含フッ素樹脂組成物を用いて薄膜成形を行う方法により、地球温暖化に悪影響を与えずに、非晶質含フッ素樹脂組成物の様々な特性を利用した薄膜を速やかに対象物品表面に形成することが可能となる。
本発明により、非晶質含フッ素樹脂がアルコキシフルオロアルケンに溶解した非晶質含フッ素樹脂組成物が提供される。